본 발명 의 태양 전지용 봉지 재 또는 합판 유리 용 중간막 의 일 태양 은 , JIS K 7244 - 4 에 의해 주파수 0 . 3 Hz 및 25 ℃ 에서 측정 된 저장 탄성 률 이 1000 ~ 4000 MPa 이 다 . 저장 탄성 률 은 , 바람직 하 게 는 1100 ~ 3000 MPa 이 다 . 더욱 바람직 하 게 는 1200 ~ 2500 MPa 다 . 1000 MPa 미만 의 경우 에 는 내하 중 특성 이 불 충분 하 여 바람직 하 지 않 다 . 한편 , 4000 MPa 를 넘 는 경우 에 는 , 제조 가 매우 곤란 하 다 . 상기 태양 전지용 봉지 재 또는 합판 유리 용 중간막 은 , 유리 를 양면 에 접착 시킨 적층 체 에 대하 여 25 ℃ 에서 측정 한 압축 전단 강도 가 5 ~ 80 MPa 이 다 . 바람직 하 게 는 10 ~ 80 MPa 이 며 , 더 바람직 하 게 는 10 ~ 60 MPa 이 다 . 또한 , 상기 태양 전지용 봉지 재 또는 합판 유리 용 중간막 이 고무 를 포함 하 는 경우 에 는 , 유리 를 양면 에 접착 시킨 적층 체 에 대하 여 25 ℃ 에서 측정 한 압축 전단 강도 는 , 7 ~ 80 MPa 인 것 이 바람직 하 고 , 9 ~ 60 MPa 인 것 이 더 바람직 하 고 , 15 ~ 40 MPa 인 것 이 더욱 바람직 하 다 . 5 MPa 미만 의 경우 에 는 접착력 이 너무 낮 아 유리 로부터 박리 될 가능 성 이 있 기 때문 에 , 바람직 하 지 않 다 . 한편 , 80 MPa 를 넘 는 경우 에 는 , 제조 가 매우 곤란 하 다 . 이러 한 , 저장 탄성 률 및 유리 의 접착성 을 가지 는 태양 전지용 봉지 재 또는 합판 유리 용 중간막 은 , 폴리비닐 아세탈 수지 , 특히 , 폴리비닐 부티 랄 수지 를 사용 하 고 , 아세탈 화도 를 최적 화 하 여 , 가소제 를 소량 사용 하 거나 , 또는 , 전혀 사용 하 지 않 음 으로써 얻 을 수 있 다 . 또 , 무기 미립자 를 첨가 하 는 것 도 효과 적 이 다 .